(57)【特許請求の範囲】
【請求項１】
少なくとも片面に微細な凹凸を有する無孔質のエラストマーフィルムからなる医療用フィルム基材であって、該エラストマーフィルムの凹凸を有する面の算術平均粗さＲａが０．８〜５μｍ、最大高さ粗さＲｚが５〜１５μｍであり、かつ、該エラストマーフィルムの凹凸を有する面同士を重ね合わせたときの剥離強度が、１００ｃＮ／５０ｍｍ以下であることを特徴とする医療用フィルム基材。
【請求項２】
前記エラストマーフィルムの透明性を表すＬ＊値が５０以上であることを特徴とする請求項１記載の医療用フィルム基材。
【請求項３】
前記エラストマーフィルムの１０％、２０％および５０％の各モジュラスが、０．２〜３Ｎ／２５ｍｍ、０．３〜４Ｎ／２５ｍｍ、０．５〜５Ｎ／２５ｍｍであり、かつ、６０％伸張後の弾性回復率が８０％以上であることを特徴とする請求項１または２記載の医療用フィルム基材。
【請求項４】
前記エラストマーフィルムの透湿度が５００〜７０００ｇ／ｍ２・２４ｈであることを特徴とする請求項１〜３のいずれか一項記載の医療用フィルム基材。
【請求項５】
前記エラストマーフィルムがポリウレタン樹脂からなることを特徴とする請求項１〜４のいずれか一項記載の医療用フィルム基材。
【発明の詳細な説明】
【技術分野】
【０００１】
本発明は、耐ブロッキング性に優れた医療用フィルム基材に関する。
【背景技術】
【０００２】
皮膚に創傷が生じたとき、体内機構はこれを修復するように働くが、その場合、細菌の感染等を防止し、創傷箇所を物理的に保護することが必要である。医療現場においては、このような外傷等に起因する皮膚等の創傷に対して、通常は、サージカルドレッシング用テープ、創傷被覆材等の医療用フィルムにより創傷箇所を覆うように保護することがおこなわれている。このような医療用フィルムには、ある一定の、弾力性、強度、透明性、透湿性、防水性、耐ブロッキング性等、様々な物性がその用途により要求される。
【０００３】
そのなかで医療用フィルムとして無孔質のエラストマーフィルムを使用した場合、エラストマーであるがゆえに追従性があり、結果、摩擦抵抗が大きくなってしまうことで、ブロッキングを起こしやすいという問題がある。これまでにも医療用フィルムの改良は種々の方法〔特許文献１〜３等〕にておこなわれてはいるものの、この問題を取り上げてその解決策を示しているものはあまり見受けられない。ブロッキングを起こしやすいということは、衣料や寝具等との摩擦により医療用フィルムが創傷箇所から剥がれやすくなるということにもなるため、早急な改善が求められるものである。
【０００４】
【特許文献１】特開平８−２０６１５１号公報
【特許文献２】特開平１１−３４９４７６号公報
【特許文献３】特開２００３−１７５０７２号公報
【発明の開示】
【発明が解決しようとする課題】
【０００５】
上記事情に鑑み、本発明は、無孔質のエラストマーフィルムからなる耐ブロッキング性に優れた医療用フィルム基材を提供することを目的とする。
【課題を解決するための手段】
【０００６】
上記課題に対し、以下の構成により本発明の目的を達成することができた。
【０００７】
１）少なくとも片面に微細な凹凸を有する無孔質のエラストマーフィルムからなる医療用フィルム基材であって、該エラストマーフィルムの凹凸を有する面の算術平均粗さＲａが０．８〜５μｍ、最大高さ粗さＲｚが５〜１５μｍであり、かつ、該エラストマーフィルムの凹凸を有する面同士を重ね合わせたときの剥離強度が、１００ｃＮ／５０ｍｍ以下である医療用フィルム基材である。
【０００８】
２）前記エラストマーフィルムの透明性を表すＬ＊値が５０であることが好ましい。
【０００９】
３）前記エラストマーフィルムの１０％、２０％および５０％の各モジュラスが、０．２〜３Ｎ／２５ｍｍ、０．３〜４Ｎ／２５ｍｍ、０．５〜５Ｎ／２５ｍｍであり、かつ、６０％伸張後の弾性回復率が８０％以上であることが好ましい。
【００１０】
４）前記エラストマーフィルムの透湿度が５００〜７０００ｇ／ｍ２・２４ｈであることが好ましい。
【００１１】
５）前記エラストマーフィルムがポリウレタン樹脂からなることが好ましい。
【発明の効果】
【００１２】
本発明の医療用フィルム基材は、無孔質のエラストマーフィルムからなる耐ブロッキング性に優れた医療用フィルム基材であり、これを用いた医療用フィルムは、サージカルドレッシング用テープ、創傷被覆材として好適に使用することが出来る。
【発明を実施するための最良の形態】
【００１３】
本発明の医療用フィルム基材は、少なくとも片面に微細な凹凸を有する無孔質のエラストマーフィルムからなる医療用フィルム基材であって、該エラストマーフィルムの凹凸を有する面の算術平均粗さＲａが０．８〜５μｍ、最大高さ粗さＲｚが５〜１５μｍであり、かつ、該エラストマーフィルムの凹凸を有する面同士を重ね合わせたときの剥離強度が、１００ｃＮ／５０ｍｍ以下であることが必要である。なお、本発明において無孔質とはその構造中に空隙を有さないということである。
【００１４】
また本発明において、算術平均粗さＲａおよび最大高さ粗さＲｚとは、ＪＩＳ  Ｂ  ０６０１−２００１に準拠して得られるものであり、剥離強度とは、ＪＩＳ  Ｌ  １０９６に準拠して得られるものである。Ｒａが０．８μｍ未満である場合、Ｒｚの値に関わらず、エラストマーフィルムの表面の接地面積が大きくなることでブロッキングを起こしやすく、また、Ｒａが５μｍを超える場合、エラストマーフィルムの表面凹凸は大きくなることで耐ブロッキング性には優れるものの、この表面凹凸により光が乱反射し、エラストマーフィルムが目立ってしまい、商品価値が低下してしまう。また、Ｒｚが５μｍ未満であると、表面の凹凸高低差が小さくなりすぎてブロッキングを起こしやすく、Ｒｚが１５μｍを超えると、表面の一部が極端に凸または凹となることでその部分が目立つようになり商品価値が低下してしまう。
【００１５】
また、エラストマーフィルムの凹凸を有する面同士を重ね合わせたときの剥離強度が、１００ｃＮ／５０ｍｍより大きいと、エラストマーフィルム表面とエラストマーフィルムに接触する物体（衣料や寝具等）との間の接触面積が大きくなり、滑り性が悪くなり、ブロッキングを起こしやすくなる。
【００１６】
本発明の医療用フィルム基材の求められるその他の物性については、その用途に応じて適宜に設定されるものであるが、以下のような物性を備えることが好ましい。
【００１７】
本発明の医療用フィルム基材の透明性については、ＪＩＳ  Ｚ  ８７２２に準拠して測定したＬ＊値が５０以上であることが好ましい。Ｌ＊値が５０より低いと、皮膚への貼付部分が白く目立ってしまうおそれがある。
【００１８】
本発明の医療用フィルム基材のモジュラスについては、ＪＩＳ  Ｌ  １０９６に準拠して測定した、１０％伸張時の応力（１０％モジュラス）が０．２〜３Ｎ／２５ｍｍ、２０％伸張時の応力（２０％モジュラス）が０．３〜４Ｎ／２５ｍｍ、５０％伸張時の応力（５０％モジュラス）が０．５〜５Ｎ／２５ｍｍであることが好ましい。各モジュラスにおいて値が上記範囲より低いと、肌面への貼付時や使用後に剥がすときに小さな力でも伸び縮みして扱いづらいおそれがあり、一方、各モジュラスにおいて値が上記範囲より高いと、フィルムがソフト感に乏しく、身体、特に間接部、に使用した際のフィルムの追従性に欠けるおそれがある。
【００１９】
本発明の医療用フィルム基材の弾性回復率については、ＪＩＳ  Ｌ  １０９６に準拠して測定した６０％伸張後の弾性回復率が８０％以上であることが好ましい。８０％より低いと、特に間接部等に用いた場合にフィルムが追従しなくなるおそれがあり、フィルムがのびきって元に戻らないおそれも出てくる。
【００２０】
本発明の医療用フィルム基材の破断強度については、ＪＩＳ  Ｌ  １０９６に準拠して測定した破断強度が２５ＭＰａ以上であることが好ましい。２５ＭＰａより低いと、何らかの要因により一時的にでも強い力がフィルムにかかったとき、比較的簡単にフィルムが破れてしまうおそれがある。
【００２１】
本発明の医療用フィルム基材の透湿度については、ＪＩＳ  Ｌ  １０９９  Ａ−１法に準拠して測定した透湿度が５００〜７０００ｇ／ｍ２・２４ｈであることが好ましい。５００ｇ／ｍ２・２４ｈより低いと、透湿性が求められる場合において不充分であり、ムレや剥がれがおこるおそれがある。また、７０００ｇ／ｍ２・２４ｈより高いと、フィルムが水に濡れるような場合の使用において、フィルムが膨潤して剥がれやすくなるおそれがある。
【００２２】
本発明の医療用フィルム基材の線水膨潤率については、３６±５℃の水に３０分間浸漬したときの線水膨潤率が３％以下であることが好ましい。３％を超えると、前記同様、フィルムが水に濡れるような場合の使用において、フィルムが膨潤して剥がれやすくなるおそれがある。
【００２３】
本発明の医療用フィルム基材の膜厚については、５〜４０μｍであることが好ましい。５μｍより薄いと破れやすくなるおそれがあり、また、４０μｍより厚いと使用時に違和感を覚えるおそれがある。
【００２４】
本発明の医療用フィルム基材のエラストマーフィルムに用いられる樹脂については、ポリエステル系、ポリウレタン系、ポリアミド系、ポリ塩化ビニル系、アクリル系、等の樹脂が例示できるが、なかでも上記した各物性をより多く達成できるとの理由から、特にポリウレタン樹脂が好ましい。
【００２５】
ポリウレタン樹脂とは、イソシアネート成分とポリオール成分とを反応させて得られる重合体である。イソシアネート成分としては、脂肪族系ジイソシアネート、芳香族系ジイソシアネート、脂環族系ジイソシアネート等の少なくとも１種以上を用いる。具体的には、１，６−ヘキサメチレンジイソシアネート、４，４’−ジフェニルメタンジイソシアネート、トリレンジイソシアネート、１，４−シクロヘキサンジイソシアネート、イソホロンジイソシアネート等を主成分として用い、必要に応じ３官能以上のイソシアネートを使用してもよい。一方、ポリオール成分としては、ポリエチレングリコール，ポリプロピレングリコール，ポリテトラエチレングリコール等を用いてなるポリエーテルポリオール、エチレングリコールやプロピレングリコール等のジオールと、アジピン酸やセバチン酸等の二塩基酸との反応生成物、又はカプロラクトン等の開環重合物を用いてなるポリエステルポリオールを用いる。また、ポリウレタン樹脂を溶解する有機溶剤としては、メチルエチルケトン（ＭＥＫ）、アセトン等のケトン系溶剤、ジメチルホルムアミド（ＤＭＦ）、トルエン等の芳香族系溶剤、テトラヒドロフラン等のエーテル系溶剤、石油スピリット等の石油系溶剤が挙げられ、これらの有機溶剤を単独または混合して用いる。
【００２６】
また、樹脂には、必要に応じ、架橋剤、無機粒子、可塑剤、酸化防止剤、紫外線吸収剤、アミドワックス等の平滑剤、加水分解防止剤、顔料、黄変防止剤、マット剤、等の添加剤を添加してもよい。
【００２７】
本発明の医療用フィルム基材のエラストマーフィルムの製造方法については、具体的には、樹脂を加熱溶融状態とした後、Ｔ−ダイ法やインフレーション法などの溶融押出によりフィルム化する方法や樹脂を適当な有機溶媒に溶解させ、離型紙にキャスティングしてフィルム化する方法が挙げられる。薄いフィルムを製造する場合においてはその精度がよいことから後者の方法にておこなわれることが好ましい。
【００２８】
離型紙については、例えば、ポリオレフィン系のフィルムや、シリコーン系樹脂やポリオレフィン系樹脂によって表面処理されたＰＥＴフィルム、紙、等が挙げられる。またこの離型紙は表面に微細な凹凸を有しているものであり、その凹凸の形成手段としては、エンボスロールによる熱圧着処理、サンドブラスト処理、等が挙げられる。この離型紙の凹凸については、Ｒａが２．０μｍ以上、Ｒｚが１５．０μｍ以上であることが好ましい。
【実施例】
【００２９】
以下、実施例によって本発明を具体的に説明するが、本発明はこれらに限定されるものではない。なお、実施例および比較例にて得られたフィルムを以下の方法により評価した。
【００３０】
（１） 算術平均粗さＲａおよび最大高さ粗さＲｚ
ＪＩＳ  Ｂ  ０６０１−２００１に準拠して、非接触表面形状測定機（テーラーボブソン社製タリサーフＣＬＩ２０００）にて測定した。
【００３１】
（２） 剥離強度
得られたフィルムの凹凸面同士を重ね、７０℃環境下で５ｋＰａの荷重を１時間加えたのち、ＪＩＳ  Ｌ  １０９６に準拠して、つかみ間隔３ｃｍ、引張速度１５０ｃｍ／ｍｉｎで２枚のフィルムを剥離する際の応力を幅５０ｍｍで測定した。
【００３２】
（３） 透明性
ＪＩＳ  Ｚ  ８７２２に準拠して、分光光度計にてフィルム透過光を測定し、以下の式よりＬ＊値を算出した。
Ｌ＊＝１１６（Ｙ／１００）１／３−１６
【００３３】
（４） 各モジュラス値および破断強度
ＪＩＳ  Ｌ  １０９６に準拠して、幅２．５ｃｍのフィルムをつかみ間隔５ｃｍ、引張速度１５０ｃｍ／ｍｉｎで伸張し、１０％、２０％、５０％各伸張時の応力と破断強度を測定した。
【００３４】
（５） 弾性回復率
ＪＩＳ  Ｌ  １０９６に準拠して、幅２．５ｃｍのフィルムをつかみ間隔５ｃｍ、引張速度１５０ｃｍ／ｍｉｎで３ｃｍ伸張し、直ちに同じ速度でつかみ間隔まで回復させる。残留伸びＬ(ｍｍ)を求め、次式により６０％伸張時の弾性回復率を算出した。
６０％伸張時の弾性回復率（％）＝（３０−Ｌ）／３０×１００
【００３５】
（６） 透湿度
ＪＩＳ  Ｌ  １０９９  Ａ−１法に準拠して測定した。
【００３６】
（７） 線水膨潤率
５ｃｍ×５ｃｍにカットしたフィルムの対角線に５ｃｍの標線を記し、３０℃の水に３０分浸漬したのちの標線の長さを測定し、標線の伸びから線水膨潤率を算出する。
【００３７】
実施例１
レザミンＣＵ−４５５５（大日精化工業（株）製、ポリエステル系ポリウレタン樹脂）１００重量部、ＵＳＴ−３９２マット（Ｂ）（大日精化工業（株）製、マット剤）２０重量部、ＭＥＫ４０重量部を混合してウレタン樹脂溶液を作製した。次にサンドブラスト処理を施した離型紙（厚み１００μｍのＰＥＴフィルム、Ｒａ  ３．１４μｍ、Ｒｚ  ２６．３３μｍ）上に、作製したウレタン樹脂溶液を１００μｍの厚みで塗布し、１３０℃で３分間の乾燥をおこなって、無孔質のエラストマーフィルムを作製した。上記評価方法により評価した結果を表１に示す。
【００３８】
実施例２
実施例１の離型紙を、厚み１００μｍのポリプロピレンフィルム（Ｒａ  ４．０７μｍ、Ｒｚ  ２８．８３μｍ）に変更した以外は実施例１と同様におこなって、無孔質のエラストマーフィルムを作製した。上記評価方法により評価した結果を表１に示す。
【００３９】
実施例３
実施例１のウレタン樹脂溶液を、ハイムレンＹ−２７０（大日精化工業（株）製、ポリエーテル系ポリウレタン樹脂）１００重量部、ハイムレンＹ−２７１Ｍ（大日精化工業（株）製、マット剤）２０重量部、ＭＥＫ４０重量部に変更した以外は実施例１と同様におこなって、無孔質のエラストマーフィルムを作製した。上記評価方法により評価した結果を表１に示す。
【００４０】
実施例４
実施例１のウレタン樹脂溶液を、ハイムレンＹ−２７０Ｂ（大日精化工業（株）製、ポリエーテル系ポリウレタン樹脂）１００重量部、ＵＳＴ−３９２マット（Ｂ）（大日精化工業（株）製、マット剤）２０重量部、ＭＥＫ４０重量部とし、塗布厚みを１５０μｍに変更した以外は実施例１と同様におこなって、無孔質のエラストマーフィルムを作製した。上記評価方法により評価した結果を表１に示す。
【００４１】
比較例１
実施例１の離型紙を、サンドブラスト処理をおこなわなかった離型紙（厚み１００μｍのＰＥＴフィルム、Ｒａ  ０．９０μｍ、Ｒｚ  １２．３７μｍ）に変更した以外は実施例１と同様におこなって、無孔質のエラストマーフィルムを作製した。上記評価方法により評価した結果を表１に示す。
【００４２】
【表１】
0005259218.tif 000002
【００４３】
実施例１〜４にて得られたフィルムは、剥離性が良く非常に耐ブロッキング性に優れたものであり、医療用フィルムとして扱いやすいものであった。一方、比較例１にて得られたフィルムはブロッキングを起こしやすく、装着時にフィルム同士がひっついてしまい、医療用フィルムとしては扱いづらいものであった。